위 와 같이 조성 된 조성물 을 주형 중합 시키 면 에피 설파이드 계 광학 재료 를 얻 을 수 있 다 . 좀 더 자세히 설명 하 면 다음 과 같 다 . 먼저 , 개 스켓 또는 테이프 등 으로 유지 된 성형 몰드 사이 에 , 본 발명 의 중합 성 조성물 을 주입 한다 . 이때 , 얻 어 지 는 광학 재료 에 요구 되 는 물 성 에 따라 , 또 필요 에 따라 , 감압 하 에서 의 탈 포 처리 나 가압 , 감압 등 의 여과 처리 등 을 실시 하 는 것 이 바람직 한 경우 가 많 다 . 중합 조건 은 , 중합 성 조성물 , 촉매 의 종류 와 사용량 , 몰드 의 형상 등 에 의해서 크 게 조건 이 달라지 기 때문 에 한정 되 는 것 은 아니 지만 , 약 - 50 ~ 130 ℃ 의 온도 에서 1 ~ 50 시간 에 걸쳐 실시 된다 . 경우 에 따라서 는 , 10 ~ 130 ℃ 의 온도 범위 에서 유지 또는 서서히 승 온 하 여 , 1 ~ 48 시간 에서 경화 시키 는 것 이 바람직 하 다 .